(57)【特許請求の範囲】
【請求項１】
結晶構造がアパタイト型に属する酸化物（以降「アパタイト」と称する）を含有する多孔質なアパタイト触媒層を備えた触媒構造体であって、
水銀圧入ポロシメータにより測定される対数微分空隙容積分布において、空隙容積径１００ｎｍ〜１０００ｎｍにピークトップを有することを特徴とする触媒構造体。
【請求項２】
基材表面に２層以上の触媒層を備えており、そのうちの最表面層が上記アパタイト触媒層であること特徴とする請求項１に記載の触媒構造体。
【請求項３】
アルミナを含有する請求項１又は２に記載の触媒構造体であって、同一層に含有されるアルミナの含有量に対するアパタイトの含有量の質量比率が１以上であることを特徴とする触媒構造体。
【請求項４】
アパタイト触媒層は、セリア・ジルコニア複合酸化物を含有しないこと特徴とする請求項１〜３の何れかに記載の触媒構造体。
【請求項５】
アパタイト触媒層に含まれる触媒活性成分の含有量が、触媒構造体に含まれるアパタイトの量１００質量部に対して０．０１〜１．５質量部であることを特徴とする請求項１〜４の何れかに記載の触媒構造体。
【発明の詳細な説明】
【技術分野】
【０００１】
本発明は、２輪又は４輪自動車などの内燃機関から排出される排気ガスを浄化するために用いることができる触媒に関する。
【背景技術】
【０００２】
（３元触媒）
ガソリンを燃料とする自動車等の内燃機関の排気ガス中には、炭化水素（ＴＨＣ）、一酸化炭素（ＣＯ）、窒素酸化物（ＮＯx）等の有害成分が含まれている。それぞれの有害成分を、酸化還元反応を用いて同時に浄化して排気する必要がある。例えば炭化水素（ＴＨＣ）は酸化して水と二酸化炭素に転化させ、一酸化炭素（ＣＯ）は酸化して二酸化炭素に転化させ、窒素酸化物（ＮＯx）は還元して窒素に転化させて浄化する必要がある。
【０００３】
このような内燃機関からの排気ガスを処理するための触媒（以下「排気ガス浄化触媒」と称する）として、ＣＯ、ＴＨＣ及びＮＯｘを酸化還元することができる３元触媒（Three  way  catalysts：ＴＷＣ）が用いられており、当該３元触媒は通常、排気パイプのエンジンとマフラーの中間位置にコンバーターの形で取付けられている。
【０００４】
この種の３元触媒としては、例えば高い表面積を有するアルミナ多孔質体などの耐火性酸化物多孔質体に貴金属を担持し、これを基材、例えば耐火性セラミック又は金属製ハニカム構造で出来ているモノリス型基材に担持したり、或いは、耐火性粒子に担持したりしたものが知られている。
【０００５】
（ＯＳＣ材）
排気ガス浄化用触媒には、空燃比が変動する条件下でも常に高い浄化性能を発揮することが要求される。そのため、酸素吸蔵放出機能（ＯＳＣ機能）を有する助触媒（「ＯＳＣ材」とも称する）を貴金属と共存させることにより、浄化性能を確保することが行われている。
【０００６】
セリアなどの酸化物は、その結晶格子のＣｅイオンのIII価とIV価とが可逆的に変化することによる酸素吸蔵放出能を有するＯＳＣ材である。このようなＯＳＣ材を貴金属と共存させることで、排気ガスの雰囲気変動を緩和することができ、浄化率を大きく向上させることができる。
【０００７】
例えば特許文献１（特開平５−２７７３７５号公報）には、活性アルミナ及びニッケル化合物と共に、セリウム化合物やジルコニウム化合物を含有するスラリーを、担体にコーティングし、乾燥、焼成して得たウォッシュコート担体に貴金属成分を担持した後、アルカリ土類金属成分を担持した触媒が開示されている。
【０００８】
（触媒担体）
触媒活性成分としての貴金属と基材との結合力はそれ程強くないため、基材に貴金属を直接担持させようとしても十分な担持量を確保することは難しい。そこで、十分な量の触媒活性成分を基材の表面に担持させるために、高い比表面積を有する粒子状の触媒担体に貴金属を担持させることが行われている。
【０００９】
この種の触媒担体として、例えばシリカ、アルミナ、チタニア化合物などの耐火性無機酸化物からなる多孔質体が知られている。中でも、ガンマ相アルミナとデルタ相アルミナの混合物からなる活性化アルミナは、特に高い表面積を有しており、触媒担体として優れた材料である。
【００１０】
（２層構造）
３元触媒としては、二層或いはそれ以上の層からなる触媒層を備えるものがある。
それぞれの触媒層に別の機能を持たせたり、同一層に混在させると活性が落ちるような成分を分けたりする等の目的で用いられている。
【００１１】
例えば特許文献２（特開平２−５６２４７号公報）には、ハニカム担体上に上下２層の触媒層を有し、下層をゼオライトを主成分とするＨＣ吸着層とし、上層を触媒金属を担持した浄化触媒層とした構成の低温ＨＣトラップ触媒が開示されている。これによれば、担体セル通路内に流入した排気ガスは、上層の浄化触媒層をセル通路側の面から下層のＨＣ吸着層側の面まで通過してＨＣ吸着層へ拡散していき、その結果、低温下で排気ガス中のＨＣがＨＣ吸着層を構成するゼオライトに吸着される。そして、触媒の温度、より詳しくはＨＣ吸着層の温度が排気ガス温度の上昇に伴ってある程度の高温、例えば１２０℃〜２００℃にまで上昇すれば、吸着されていたＨＣが脱離し始め、下層のＨＣ吸着層から上層の浄化触媒層をセル通路側に通過して担体セル通路外に流出する。そして、その際、ＨＣは浄化触媒層を通過するときに触媒金属の触媒作用によって水（Ｈ２Ｏ）や二酸化炭素（ＣＯ２）に酸化浄化されることとなる。
【００１２】
特許文献３（特開２００４−２９８８１３号公報）には、セラミックス又は金属材料からなる担体と、該担体上に形成される第一の触媒層と、該第一の触媒層上に形成される第二の触媒層とを有する層状触媒において、前記第一の触媒層は、多孔質アルミナに白金成分を担持してなる白金担持アルミナと、酸素貯蔵性セリア−ジルコニア複合酸化物とを含有する複合セラミックスからなり、前記第二の触媒層は、低熱劣化性セリア−ジルコニア複合酸化物又は多孔質アルミナにロジウム成分を担持してなるロジウム担持セリア−ジルコニア複合酸化物及びロジウム担持アルミナの少なくとも一方と、多孔質アルミナ及び低熱劣化性セリア−ジルコニア複合酸化物の少なくとも一方とを含有する複合セラミックスからなることを特徴とする層状触媒が開示されている。
【００１３】
（ガス拡散性）
自動車の排気ガスなどは特に高速域において、ガス流速が速いため、触媒コート層の内部にまで排気ガスが拡散しにくいという課題を抱えていた。かかる課題を解決するため、次のような提案がなされている。
【００１４】
例えば特許文献４（特開平２００２−１９１９８８号公報）および特許文献５（特開平２００２−２５３９６８号公報）には、特定の孔径を有する細孔を設けた多孔質構造体からなるコート層に貴金属とＮＯｘ吸蔵剤とを担持させることにより、排気ガスのガス拡散性を高めて、ＮＯｘの浄化効率を向上させたＮＯｘ吸蔵還元型触媒が提案されている。
【００１５】
特許文献６（特開２００４−０２５０１３号公報）には、ハニカム形状の基材と該基材の表面に形成された触媒コート層とよりなる排気ガス浄化用触媒において、該触媒コート層は、少なくとも酸素吸蔵放出材の粉末を含み、中心細孔径が０．１μｍ以上の細孔をもち、かつ中心細孔径の±５０％の範囲の細孔の細孔容積が０．０５ｃｃ／ｇ以上であることを特徴とする排気ガス浄化用触媒が開示されている。
【００１６】
特許文献７（特開２００６−２１２５２７号公報）には、ガス拡散性に優れた触媒担体として、鋳物砂を原料として形成した多孔質体の表面に更にアルミナ層を形成してなることを特徴とする触媒担体が開示されている。
【００１７】
特許文献８（特開２００６−１１０４８５号公報）には、触媒層における排気ガスのガス拡散性を高めて、触媒効率を向上させる排気ガス触媒として、担体と、該担体上に形成された複数層とを少なくとも備えてなる排気ガス触媒であって、前記複数層の少なくとも一つの層が触媒成分を含んでなり、かつ前記複数層の少なくとも一つの層が触媒成分を含んでなり、かつ、該層中に空隙を有してなり、前記空隙の平均径が０．２μｍ以上であり、５００μｍ以下である、排気ガス浄化触媒が開示されている。
【００１８】
特許文献９（特開２０１０−１４９０１５号公報）には、ＲｈとＺｒＯ２を含む第一のサポート材とを含有する表層、及びＰｄとＭｇＯを含む第二のサポート材とを含有する内層とからなる触媒層が担体に担持されたことを特徴とする本発明の排気浄化触媒を提案している。
【００１９】
特許文献１０（特開２０１０−２０１３６２号公報）には、十分なガス拡散性を確保でき、かつ触媒金属の粒成長を抑制することができる触媒担体として、炭化ケイ素系セラミックスからなるスポンジ状の立体骨格部と立体骨格部の間に形成された連続気孔部とを有する炭化ケイ素系多孔質構造体と、立体骨格部の表面に形成された金属シリコン層と、金属シリコン層の少なくとも一部が酸化されて形成されたＳｉＯ２層とからなる触媒担体が提案されている。
【先行技術文献】
【特許文献】
【００２０】
【特許文献１】特開平５−２７７３７５号公報
【特許文献２】特開平２−５６２４７号公報
【特許文献３】特開２００４−２９８８１３号公報
【特許文献４】特開平２００２−１９１９８８号公報
【特許文献５】特開平２００２−２５３９６８号公報
【特許文献６】特開２００４−０２５０１３号公報
【特許文献７】特開２００６−２１２５２７号公報
【特許文献８】特開２００６−１１０４８５号公報
【特許文献９】特開２０１０−１４９０１５号公報
【特許文献１０】特開２０１０−２０１３６２号公報
【発明の概要】
【発明が解決しようとする課題】
【００２１】
上述のように、３元触媒においては、触媒活性を示す貴金属が活性化アルミナに担持されることが多い。しかし、触媒担体として活性化アルミナを使用した場合、触媒層の深層部に行くにつれ、ガスの拡散性が低下するという課題を抱えていた。特に、速度を高めるためにエンジンの回転数を高めてガス流量を多くすると、ガス拡散性が著しく劣るようになり、浄化率が低くなるという課題を抱えていた。
【００２２】
そこで本発明は、ガス流量が多い条件下においても、触媒層の深層部へのガス拡散性を維持することができる、新たな触媒構造を提供せんとするものである。
【課題を解決するための手段】
【００２３】
本発明は、結晶構造がアパタイト型に属する酸化物（以降「アパタイト」と称する）を含有する多孔質なアパタイト触媒層を備えた触媒構造体であって、水銀圧入ポロシメータにより測定される対数微分空隙容積分布において、空隙容積径１００ｎｍ〜１０００ｎｍにピークトップを有することを特徴とする触媒構造体を提案するものである。
【発明の効果】
【００２４】
本発明が提案する触媒構造体は、アパタイトを含有する多孔質なアパタイト触媒層を設けて、水銀圧入ポロシメータにより測定される対数微分空隙容積分布において、空隙容積径１００ｎｍ〜１０００ｎｍにピークトップを有するように触媒構造体を形成したことにより、ガス流量が多い条件下においても、触媒層の深層部へのガス拡散性を維持することができるようになった。
【図面の簡単な説明】
【００２５】
【図１】実施例１で作製したアパタイトのＴＥＭ写真である。
【図２】比較例１で準備したγ―Ａｌ2Ｏ3のＳＥＭ写真である。
【図３】実施例１で作製したアパタイト及び比較例１で準備したγ―Ａｌ2Ｏ3の水銀圧入ポロシメータにより測定した対数微分空隙容積分布（細孔分布）を示した図である。
【図４】実施例７で作製した触媒構造体の水銀圧入ポロシメータにより測定した対数微分空隙容積分布（細孔分布）を示した図である。
【図５】実施例１１で作製した触媒構造体の水銀圧入ポロシメータにより測定した対数微分空隙容積分布（細孔分布）を示した図である。
【発明を実施するための形態】
【００２６】
次に、実施の形態例に基づいて本発明を説明するが、本発明が次に説明する実施形態に限定されるものではない。
【００２７】
＜本触媒構造体＞
本発明の実施形態の一例としての触媒構造体（以下「本触媒構造体」と称する）は、アパタイトを含有するアパタイト触媒層を備えた触媒構造体である。
アパタイト触媒層を備えていればよいから、例えば基材の表面にアパタイト触媒層が形成されていてもよいし、基材の表面に他の層を介してアパタイト触媒層が形成されていてもよい。また、基材の表面側ではない箇所にアパタイト触媒層を備えていてもよい。
【００２８】
本触媒構造体は、該触媒構造体の空隙分布を水銀圧入ポロシメータにより測定した際、該水銀圧入ポロシメータにより測定される対数微分空隙容積分布において、空隙容積径１００ｎｍ〜１０００ｎｍ、中でも好ましくは１５０ｎｍ以上或いは８００ｎｍ以下、その中でも好ましくは１５０ｎｍ以上或いは６００ｎｍ以下の範囲に、１つ或いは２つ以上のピークトップを有するものである。
このように空隙容積径１００ｎｍ〜１０００ｎｍにピークトップを有するように触媒構造体を形成することにより、ガス流量が多い条件下においても、触媒層の深層部へのガス拡散性を維持することができ、浄化率を高めることができる。
【００２９】
なお、そのピークが存在しないと仮定した場合のライン、すなわちバックグラウンドからの垂直高さが０．００２ｍｌ／ｇ未満のピークは、測定装置などのノイズであると考えられるため、本発明が規定する「ピークトップ」に該当するものではない。
【００３０】
空隙容積径１００ｎｍ〜１０００ｎｍに有するピークトップは、その微分細孔容積が０．０１ｍｌ／ｇ以上であるのが好ましく、中でも０．０５ｍｌ／ｇ以上或いは５ｍｌ／ｇ以下、その中でも好ましく０．１０ｍｌ／ｇ以上或いは２ｍｌ／ｇ以下であるのが好ましい。
【００３１】
本触媒構造体において、対数微分空隙容積分布におけるピークトップの空隙容積径並びにその微分細孔容積は、アパタイト触媒層を構成するアパタイトの空隙容積径並びに微分細孔容積、さらに該アパタイトの量、焼成条件、アパタイト触媒層の厚さなどを変えることによって調整することができる。
【００３２】
なお、水銀圧入ポロシメータは、水銀の表面張力が大きいことを利用して、測定対象に圧力を加えて水銀を侵入させ、その時の圧力と圧入された水銀量から空隙容積径及び対数微分空隙容積分布を測定する装置である。したがって、対象とする空隙は、オープンポア（外と連通している空隙）だけで、クローズドポア（独立した空隙）は対象に含まれない。
また、上記「空隙容積径」は、空隙を円柱近似した際の底面の直径を意味し、次の式により算出される。
ｄｒ=−４σｃｏｓθ/ｐ(σ:表面張力、θ:接触角、ｐ：圧力)
この式において、水銀の表面張力は既知であり、接触角は装置毎で固有の値を示すため、圧入した水銀の圧力から空隙容積径を算出することができる。
【００３３】
＜基材＞
本触媒構造体に用いる基材の材質としては、セラミックス等の耐火性材料や金属材料を挙げることができる。
セラミック製基材の材質としては、耐火性セラミック材料、例えばコージライト、コージライト−アルファアルミナ、窒化ケイ素、ジルコンムライト、スポジュメン、アルミナ−シリカマグネシア、ケイ酸ジルコン、シリマナイト（ｓｉｌｌｉｍａｎｉｔｅ）、ケイ酸マグネシウム、ジルコン、ペタライト（ｐｅｔａｌｉｔｅ）、アルファアルミナおよびアルミノシリケート類などを挙げることができる。
金属製基材の材質としては、耐火性金属、例えばステンレス鋼または鉄を基とする他の適切な耐食性合金などを挙げることができる。
【００３４】
基材の形状は、ハニカム状、ペレット状、球状を挙げることができる。
【００３５】
ハニカム材料としては、例えばセラミックス等のコージェライト質のものを用いることができる。また、フェライト系ステンレス等の金属材料からなるハニカムを用いることもできる。
ハニカム形状の基材を用いる場合、例えば基材内部を流体が流通するように、基材内部に平行で微細な気体流通路、すなわちチャンネルを多数有するモノリス型基材を使用することができる。この際、モノリス型基材の各チャンネル内壁表面に、触媒組成物をウォッシュコートなどによってコートして触媒層を形成することができる。
【００３６】
＜触媒層＞
触媒層は、単層であっても、二層以上の多層であってもよい。そのうちの少なくとも一層が、結晶構造がアパタイト型に属する酸化物（「アパタイト」と称する）を含有するアパタイト触媒層であればよい。
なお、本発明において「触媒層」とは、ガス吸着作用乃至ガス浄化触媒作用を有する層を意味し、触媒活性成分を含有していればガス浄化触媒作用を有するから該当するが、必ずしも触媒活性成分を含有していなくてもよい。
【００３７】
触媒層が二層以上の多層からなる場合、アパタイト触媒層は一層或いは二層以上でもよく、アパタイト触媒層の上下方向に一層或いは二層以上の他の層を積層してもよい。その際、触媒層と触媒層の間に、触媒層ではない層、例えば多孔質耐火性無機酸化物粉体からなる層や、多孔質耐火性無機酸化物粉体及び助触媒成分からなる層などの層が存在していてもよい。
いずれにしても、触媒層が二層以上の多層からなる場合、内層側へのガス拡散性を高める観点から、アパタイト触媒層が最表面層であるのが好ましい。
また、排気ガスの流通方向にアパタイト触媒層とは異なる他の触媒層を形成してもよい。
【００３８】
（アパタイト触媒層）
アパタイト触媒層は、アパタイトを含有する多孔質な層である。
【００３９】
アパタイト触媒層は、アパタイトのほか、触媒活性成分、必要に応じて無機多孔質体、ＯＳＣ材、安定化材、その他の成分を含有することができる。
【００４０】
アパタイト触媒層は、基材１リットル当たり２０ｇ〜２００ｇの割合で含有するのが好ましい。
基材１リットル当たりのアパタイト触媒層の含有量が２０ｇ以上であれば、アパタイト触媒層に貴金属を十分に担持できる。他方、アパタイト触媒層の含有量が２００ｇ以下であれば、多孔質であるアパタイトのガス拡散性をいかすことができる。
かかる観点から、アパタイト触媒層の含有量は、基材１リットル当たり３０g以上或いは１５０g以下であるのがより一層好ましく、その中でも５０g以上或いは１２０g以下であるのがさらに好ましい。
【００４１】
触媒層が２層以上の多層の場合、アパタイト触媒層と他の層との割合は、５：１〜１：２０であるのが好ましく、中でも３：１〜１：１０、その中でも１：１〜１：５であるのが特に好ましい。
【００４２】
（アパタイト）
アパタイト触媒層が含有するアパタイトは、結晶構造がアパタイト型に属する酸化物であればよく、例えば一般式（Ｌａa-xＭx）（Ｓｉ6-yＮy）Ｏ27-z（式中、Ｍは１〜３価の陽イオンを表し、Ｎは３〜７価の陽イオンを表し、８≦ａ≦１０であり、０≦ｘ≦５であり、０≦ｙ≦３であり、０≦ｚ≦２である）で示されるＬａ系アパタイトを挙げることができる。
この際、化学量論組成を持つ場合にはａ＝１０であり、非化学量論組成を持つ場合にはａ＜１０である。非化学量論組成を持つ上記一般式の複合酸化物については現実的に容易に入手できる複合酸化物のａの範囲は８≦ａ＜１０である。
上記一般式において、Ｍは、Ｌａサイトの一部を置換する陽イオンであり、例えばＣａ、Ａｌ、Ｃｅ、Ｂａ、Ｓｒ、Ｌｉ、Ｎｄ及びＰｒからなる群から選択される少なくとも１種の元素の陽イオンを挙げることができる。
また、上記一般式において、Ｎは、Ｓｉサイトの一部を置換する陽イオンであり、例えばＮがＦｅ、Ｃｕ及びＡｌからなる群から選択される少なくとも１種の元素の陽イオンを挙げることができる。
この種のＬａ系アパタイトの具体例としては、Ｌａ9.33Ｓｉ6Ｏ26、Ｌａ8.33ＢａＳｉ6Ｏ26、Ｌａ8.33ＣａＳｉ6Ｏ26、Ｌａ8.33ＳｒＳｉ6Ｏ26、Ｌａ8.33ＢａＳｉ4.5Ｆｅ1.5Ｏ26、Ｌａ6.83Ｐｒ3Ｓｉ4.5Ｆｅ1.5Ｏ27、Ｌａ７．３３ＢａＹＳｉ６Ｏ２５．５０などを挙げることができる。
【００４３】
上述のように、アパタイト触媒層を形成するアパタイトの空隙分布は、アパタイト触媒層及び本触媒構造体の空隙分布に影響する。かかる観点から、アパタイトの空隙分布は、水銀圧入ポロシメータにより測定される対数微分空隙容積分布において、空隙容積径が１００ｎｍ〜１０００ｎｍ、中でも好ましくは１５０ｎｍ以上或いは８００ｎｍ以下、その中でも好ましくは１５０ｎｍ以上或いは６００ｎｍ以下の範囲にピークトップを持ち、その微分細孔容積が０．０５ｍｌ／ｇ〜１０ｍｌ／ｇ、中でも好ましく０．１ｍｌ／ｇ以上或いは５ｍｌ／ｇ以下、その中でも好ましく０．１ｍｌ／ｇ以上或いは２ｍｌ／ｇ以下の範囲であるのが好ましい。
【００４４】
（触媒活性成分）
本触媒構造体（アパタイト触媒層を含む）に用いる触媒活性を有する金属として、例えばパラジウム（Ｐｄ）、白金、ロジウム、金、銀、ルテニウム、イリジウム、ニッケル、セリウム、コバルト、銅、オスミウム、ストロンチウム等の金属を挙げることができる。
中でも、アパタイト触媒層は触媒活性成分として、プラチナ〔Ｐｔ〕、パラジウム〔Ｐｄ〕を含むのが好ましく、その中でも、パラジウム（Ｐｄ）を含有するのが好ましい。アパタイト触媒層は触媒活性成分としてパラジウム（Ｐｄ）を含有することにより、Ｐｄの耐食性を高めることができ、特に炭化水素（ＴＨＣ）の転化率を高めることができる。
【００４５】
アパタイト触媒層に含まれる触媒活性成分の含有量は、触媒構造体に含まれるアパタイトの量１００質量部に対し０．０１〜１．５質量部であるのが好ましい。かかる割合となるように触媒活性成分とアパタイトとの割合を調整することで、触媒活性成分のシンタリングを防止して分散性を高めることができる。
かかる観点から、アパタイト触媒層に含まれる触媒活性成分の含有量は、触媒構造体に含まれるアパタイトの量１００質量部に対して０．０５質量部以上或いは１．５質量部以下であるのがより一層好ましく、中でも０．１質量部以上或いは１．０質量部以下であるのがさらに好ましい。
【００４６】
本触媒構造体（アパタイト触媒層を含む）における触媒活性成分の含有量は、基材１リットル当たり０．１〜１５ｇであるのが好ましい。
かかる範囲で触媒活性成分を含有することにより、排気ガスを浄化できるようになる。ただし、触媒活性成分が増えれば製品価格の上昇を招くことから多量に使用することは難しい。
かかる観点から、本触媒構造体（アパタイト触媒層を含む）における触媒活性成分の含有量は、基材１リットル当たり０．２ｇ以上或いは１２ｇ以下であるのがより一層好ましく、その中でも０．３ｇ以上或いは１０ｇ以下であるのがさらに好ましい。
【００４７】
また、アパタイト触媒層における触媒活性成分の含有量は、アパタイト触媒層の０．０１〜２質量％であるのが好ましい。
かかる範囲で触媒活性成分を含有することにより、アパタイトに活性成分を担持し、活性が得られるようになる。ただし、触媒活性成分が増えれば製品価格の上昇を招くことから多量に使用することは難しい。
かかる観点から、アパタイト触媒層における触媒活性成分の含有量は、アパタイト触媒層の０．０５質量％以上或いは２質量％以下であるのがより一層好ましく、その中でも０．１質量％以上或いは１．５質量％以下であるのがさらに好ましい。
【００４８】
なお、上記触媒活性成分は、例えばアルミナなどの触媒担持体に固溶体化して存在していてもよいし、アルミナなどの触媒担持体に担持されて存在していてもよい。
【００４９】
（無機多孔質体）
本触媒構造体において、アパタイト触媒層、アパタイト触媒層以外の触媒層、或いは、触媒層でない層は、触媒担持体として無機多孔質を含有することができる。
かかる無機多孔質としては、例えばシリカ、アルミナおよびチタニア化合物から成る群から選択される化合物の多孔質体、より具体的には、例えばアルミナ、シリカ、シリカ−アルミナ、アルミノ−シリケート類、アルミナ−ジルコニア、アルミナ−クロミアおよびアルミナ−セリアから選択される化合物からなる多孔質体を挙げることができる。
【００５０】
このうちアルミナとしては、比表面積が５０ｍ２／ｇより大きなアルミナ、例えばγ,δ,θ,αアルミナを使用することができる。中でも、γもしくはθアルミナを用いるのが好ましい。なお、アルミナについては、耐熱性を上げるため、微量のＬａを含むこともできる。
上記アルミナの格子をアルカリ土類金属酸化物、二酸化珪素、二酸化ジルコニウム又は希土類の酸化物によって予め安定化させたものも好ましい。
【００５１】
なお、アルミナの量がアパタイトに対して多すぎると、相対的にアパタイトのマクロ孔（孔径１００ｎｍ〜１０００ｎｍ）の量が少なくなるため、同一層に含有されるアルミナの含有量に対するアパタイトの含有量の質量比率は１以上、特に３以上或いは３０以下、中でも６以上或いは２０以下であるのが好ましい。
【００５２】
（ＯＳＣ材）
本触媒構造体において、アパタイト触媒層、アパタイト触媒層以外の触媒層、或いは、触媒層でない層は、酸素ストレージ能（ＯＳＣ：Oxygen Storage capacity）を有する助触媒（ＯＳＣ材）を含んでいてもよい。
【００５３】
かかるＯＳＣ材としては、例えばセリウム化合物、ジルコニウム化合物、セリア・ジルコニア複合酸化物などを挙げることができる。
【００５４】
但し、アパタイト触媒層には、ＯＳＣ材、特にセリア・ジルコニア複合酸化物を含有させない方が、排気ガスの浄化効率を高めることができるため、好ましい。はっきりしたメカニズムは不明であるが、アパタイト触媒層がＯＳＣ材を含有すると、ＯＳＣ材が細孔を塞いでしまうためか、あるいは、ＣＯ及びＨＣの酸化反応が選択的に進む結果、ＮＯxの浄化効率が低下するためではないかと考えることができる。
【００５５】
（安定剤及びその他の成分）
本触媒構造体において、アパタイト触媒層、アパタイト触媒層以外の触媒層、或いは、触媒層でない層は、安定剤及びその他の成分を含むことができる。
【００５６】
安定剤としては、例えばアルカリ土類金属やアルカリ金属を挙げることができる。中でも、マグネシウム、バリウム、ホウ素、トリウム、ハフニウム、ケイ素、カルシウムおよびストロンチウムから成る群から選択される金属のうちの一種又は二種以上を選択可能である。その中でも、ＰｄＯxが還元される温度が一番高い、つまり還元されにくいという観点から、バリウムが好ましい。
【００５７】
また、バインダ−成分など、公知の添加成分を含んでいてもよい。
バインダ−成分としては、無機系バインダ−、例えばアルミナゾル等の水溶性溶液を使用することができる。
【００５８】
（触媒層の構成例）
好ましい触媒層の構成例として、基材表面、例えば基材がハニカム形状である場合には、基材内部のチャンネル内壁表面からアパタイトを含有しない触媒層（下層）とアパタイト触媒層（上層）とを順次形成してなる構成例を挙げることができる。
【００５９】
この際、下層は、Ｐｄ、Ｐｔ、Ｒｈなどの触媒活性成分、アルミナなどの無機多孔質体、Ｃｅ・ＺｒＯ２などのＯＳＣ材、バインダ−及び必要に応じて水酸化Ｂａなどの安定化材を含む構成とし、上層であるアパタイト触媒層は、アパタイト、ＰｄやＰｔなどの触媒活性成分、バインダ−及び必要に応じて水酸化Ｂａなどの安定化材を含む構成とするのが好ましい。
また、アパタイト触媒層は、アルミナなどの無機多孔質体、並びに、Ｃｅ・ＺｒＯ２などのＯＳＣ材を必要に応じて含有するのが好ましい。
【００６０】
＜製法＞
本触媒構造体を製造するための一例として、アパタイト、触媒活性成分、必要に応じて無機多孔質体、ＯＳＣ材、安定化材、バインダ−及び水を混合・撹拌してスラリーとし、得られたスラリーを例えばセラミックハニカム体などの基材にウオッシュコートし、これを焼成して、基材表面にアパタイト触媒層を形成する方法などを挙げることができる。
【００６１】
また、２層の触媒層を形成する場合には、例えば触媒活性成分、無機多孔質体、ＯＳＣ材、安定化材、バインダ−及び水を混合・撹拌してスラリーとし、得られたスラリーを例えばセラミックハニカム体などの基材にウオッシュコートし、これを焼成して、基材表面に下層の触媒層を形成した後、上記同様に上層(表面層)としてのアパタイト触媒層を形成すればよい。
【００６２】
なお、アパタイトの場合、焼成温度が低過ぎるとマクロ孔を持たず、高温過ぎるとシンタリングにより細孔がつぶれてしまう場合があるため、焼成は１０００〜１２００℃で行うのが好ましい。
【００６３】
ただし、本触媒構造体を製造するための方法は公知のあらゆる方法を採用することが可能であり、上記例に限定するものではない。
【００６４】
＜語句の説明＞ 
本明細書において「Ｘ〜Ｙ」（Ｘ，Ｙは任意の数字）と表現する場合、特にことわらない限り「Ｘ以上Ｙ以下」の意と共に、「好ましくはＸより大きい」或いは「好ましくはＹより小さい」の意も包含する。
また、「Ｘ以上」（Ｘは任意の数字）或いは「Ｙ以下」（Ｙは任意の数字）と表現した場合、「Ｘより大きいことが好ましい」或いは「Ｙ未満であることが好ましい」旨の意図も包含する。
【実施例】
【００６５】
以下、本発明を実施例及び比較例に基づいてさらに詳述する。
【００６６】
＜実施例１：アパタイトの作製＞
最初に、Ｌａ７．３３ＢａＹＳｉ６Ｏ２５．５０の所定比となるように秤量した硝酸ランタン、硝酸バリウム、硝酸イットリウム及びコロイダルシリカを純水に加え、攪拌して透明溶液を得た。この透明溶液をアンモニア水と炭酸アンモニウムとの混合溶液中に滴下して沈殿物を得た。得られた沈殿物を４０℃で２４時間熟成させた後、水洗し、ろ過し、１００℃で乾燥させて前駆体を得た。この前駆体を１０００℃で６時間焼成してアパタイトとしてＬａ７．３３ＢａＹＳｉ６Ｏ２５．５０を得た。
【００６７】
＜比較例１＞
市販のγ-Ａｌ2Ｏ3を用意した。
【００６８】
＜実施例２＞
上記実施例１で得たアパタイト（Ｌａ7.33ＢａＹＳｉ6Ｏ25.50）９０．５質量部を、Ｐｄメタル換算で１．５質量部の硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、Ｐｄ塗布量は７０ｇ／ｃｆｔ、ウォッシュコート量は１６０ｇ／Ｌであった。
【００６９】
＜比較例２＞
Ｌａ安定化アルミナ９０．５質量部を、Ｐｄメタル換算で１．５質量部の硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、Ｐｄ塗布量は７０ｇ／ｃｆｔ、ウォッシュコート量は１６０ｇ／Ｌであった。
【００７０】
＜比較例３＞
ＣｅＯ2-ＺｒＯ2系複合酸化物５５．０質量部と、Ｌａ安定化アルミナ２９．３質量部と、炭酸バリウム換算で７．０質量部に相当する量の酢酸バリウムとを、Ｐｄメタル換算で０．７質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、Ｐｄ塗布量は２０ｇ／ｃｆｔ、ウォッシュコート量は１００ｇ／Ｌであった。
【００７１】
＜実施例３＞
（下層）
比較例３と同様にＰｄ含有スラリーを得、得られたＰｄ含有スラリーを、比較例３と同様に、Φ１０５．７ｍｍ×Ｌ１１４．３ｍｍ−４００セルのコージェライト製ハニカム基材に塗布し、焼成処理を施した。
【００７２】
（上層）
次に、上記実施例１で得たアパタイト（Ｌａ7.33ＢａＹＳｉ6Ｏ25.50）９２．０質量部を純水に添加し、湿式粉砕処理を施した後、無機系バインダーとしてのアルミナゾルを８．０質量部添加し、スラリーを得た。
得られたスラリーを、上記の如く下層を塗布形成したコージェライト製ハニカム基材に塗布し、次いで乾燥及び５００℃で１時間焼成処理を施した。
なお、上層におけるウォッシュコート量は７０ｇ／Ｌであった。
【００７３】
＜実施例４＞
（下層）
実施例３と同様に、Φ１０５．７ｍｍ×Ｌ１１４．３ｍｍ−４００セルのコージェライト製ハニカム基材に下層を形成した。
【００７４】
（上層）
ウォッシュコート量が１５０ｇ／Ｌであること以外は、実施例３と同様に上層を形成した。
【００７５】
＜実施例５＞
（下層）
実施例３と同様に、Φ１０５．７ｍｍ×Ｌ１１４．３ｍｍ−４００セルのコージェライト製ハニカム基材に下層を形成した。
【００７６】
（上層）
ウォッシュコート量が２００ｇ／Ｌであること以外は、実施例３と同様に上層を形成した。
【００７７】
＜実施例６＞
（下層）
実施例３と同様に、Φ１０５．７ｍｍ×Ｌ１１４．３ｍｍ−４００セルのコージェライト製ハニカム基材に下層を形成した。
【００７８】
（上層）
ウォッシュコート量が３００ｇ／Ｌであること以外は、実施例３と同様に上層を形成した。
【００７９】
＜比較例４＞
（下層）
実施例３と同様に、Φ１０５．７ｍｍ×Ｌ１１４．３ｍｍ−４００セルのコージェライト製ハニカム基材に下層を形成した。
【００８０】
（上層）
次に、Ｌａ安定化アルミナ９２．０質量部を純水に添加し、湿式粉砕処理を施した後、無機系バインダーとしてのアルミナゾルを８．０質量部添加し、スラリーを得た。
得られたスラリーを、上記の如く下層を塗布形成したコージェライト製ハニカム基材に塗布し、次いで乾燥及び５００℃で１時間焼成処理を施した。
なお、上層におけるウォッシュコート量は７０ｇ／Ｌであった。
【００８１】
＜比較例５＞
（下層）
比較例４と同様に、Φ１０５．７ｍｍ×Ｌ１１４．３ｍｍ−４００セルのコージェライト製ハニカム基材に下層を形成した。
【００８２】
（上層）
ウォッシュコート量が１５０ｇ／Ｌであること以外は、比較例４と同様に上層を形成した。
【００８３】
＜比較例６＞
（下層）
比較例４と同様に、Φ１０５．７ｍｍ×Ｌ１１４．３ｍｍ−４００セルのコージェライト製ハニカム基材に下層を形成した。
【００８４】
（上層）
ウォッシュコート量が２００ｇ／Ｌであること以外は、比較例４と同様に上層を形成した。
【００８５】
＜比較例７＞
（下層）
比較例４と同様に、Φ１０５．７ｍｍ×Ｌ１１４．３ｍｍ−４００セルのコージェライト製ハニカム基材に下層を形成した。
【００８６】
（上層）
ウォッシュコート量が３００ｇ／Ｌであること以外は、比較例４と同様に上層を形成した。
【００８７】
＜実施例７＞
（下層）
ＣｅＯ2-ＺｒＯ2系複合酸化物５５．０質量部と、Ｌａ安定化アルミナ２９．７質量部と、炭酸バリウム換算で７．０質量部に相当する量の酢酸バリウムとを、Ｐｄメタル換算で０．３質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は１５ｇ／ｃｆｔ、ウォッシュコート量は１６０ｇ／Ｌであった。
【００８８】
（上層）
次に、上記実施例１で得たアパタイト（Ｌａ7.33ＢａＹＳｉ6Ｏ25.50）８４．７質量部と、炭酸バリウム換算で７．０質量部に相当する量の酢酸バリウムとを、Ｐｄメタル換算で０．３質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は５ｇ／ｃｆｔ、ウォッシュコート量は７０ｇ／Ｌであった。
【００８９】
＜実施例８＞
（下層）
実施例７と同様に、Φ１０５．７ｍｍ×Ｌ１１４．３ｍｍ−４００セルのコージェライト製ハニカム基材に下層を形成した。
【００９０】
（上層）
次に、上記実施例１で得たアパタイト（Ｌａ7.33ＢａＹＳｉ6Ｏ25.50）６４．７質量部と、ＣｅＯ2-ＺｒＯ2系複合酸化物２０．０質量部と、炭酸バリウム換算で７．０質量部に相当する量の酢酸バリウムとを、Ｐｄメタル換算で０．３質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は５ｇ／ｃｆｔ、ウォッシュコート量は７０ｇ／Ｌであった。
【００９１】
＜実施例９＞
（下層）
ＣｅＯ2-ＺｒＯ2系複合酸化物５５．０質量部と、Ｌａ安定化アルミナ２８．９質量部と、炭酸バリウム換算で７．０質量部に相当する量の酢酸バリウムとを、Ｐｄメタル換算で１．１質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は５０ｇ／ｃｆｔ、ウォッシュコート量は１６０ｇ／Ｌであった。
【００９２】
（上層）
次に、上記実施例１で得たアパタイト（Ｌａ7.33ＢａＹＳｉ6Ｏ25.50）８４．０質量部と、炭酸バリウム換算で７．０質量部に相当する量の酢酸バリウムとを、Ｐｄメタル換算で１．０質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は２０ｇ／ｃｆｔ、ウォッシュコート量は７０ｇ／Ｌであった。
【００９３】
＜実施例１０＞
（下層）
実施例９と同様に、Φ１０５．７ｍｍ×Ｌ１１４．３ｍｍ−４００セルのコージェライト製ハニカム基材に下層を形成した。
【００９４】
（上層）
次に、上記実施例１で得たアパタイト（Ｌａ7.33ＢａＹＳｉ6Ｏ25.50）７８．０質量部と、Ｌａ安定化アルミナ６．０質量部と、炭酸バリウム換算で７．０質量部に相当する量の酢酸バリウムとを、Ｐｄメタル換算で１．０質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は２０ｇ／ｃｆｔ、ウォッシュコート量は７０ｇ／Ｌであった。
【００９５】
＜実施例１１＞
（下層）
実施例９と同様に、Φ１０５．７ｍｍ×Ｌ１１４．３ｍｍ−４００セルのコージェライト製ハニカム基材に下層を形成した。
【００９６】
（上層）
次に、上記実施例１で得たアパタイト（Ｌａ7.33ＢａＹＳｉ6Ｏ25.50）７２．０質量部と、Ｌａ安定化アルミナ１２．０質量部と、炭酸バリウム換算で７．０質量部に相当する量の酢酸バリウムとを、Ｐｄメタル換算で１．０質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は２０ｇ／ｃｆｔ、ウォッシュコート量は７０ｇ／Ｌであった。
【００９７】
＜実施例１２＞
上記実施例１で得たアパタイト（Ｌａ7.33ＢａＹＳｉ6Ｏ25.50）９０．９質量部を、Ｐｄメタル換算で１．１質量部の硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、Ｐｄ塗布量は５０ｇ／ｃｆｔ、ウォッシュコート量は１６０ｇ／Ｌであった。
【００９８】
＜実施例１３＞
上記実施例１で得たアパタイト（Ｌａ7.33ＢａＹＳｉ6Ｏ25.50）８３．３質量部と、炭酸バリウム換算で７．６質量部に相当する量の酢酸バリウムとを、Ｐｄメタル換算で１．１質量部の硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、Ｐｄ塗布量は５０ｇ／ｃｆｔ、ウォッシュコート量は１６０ｇ／Ｌであった。
【００９９】
＜実施例１４＞
上記実施例１で得たアパタイト（Ｌａ7.33ＢａＹＳｉ6Ｏ25.50）７５．７質量部と、炭酸バリウム換算で１５．２質量部に相当する量の酢酸バリウムとを、Ｐｄメタル換算で１．１質量部の硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、Ｐｄ塗布量は５０ｇ／ｃｆｔ、ウォッシュコート量は１６０ｇ／Ｌであった。
【０１００】
＜実施例１５＞
上記実施例１で得たアパタイト（Ｌａ7.33ＢａＹＳｉ6Ｏ25.50）９９．５質量部を、Ｐｄメタル換算で０．５質量部の硝酸Ｐｄ溶液に添加し、湿式粉砕処理を施してＰｄ含有スラリーを得た。次いで乾燥及び５００℃で１時間焼成処理を施した。
【０１０１】
＜実施例１６＞
上記実施例１で得たアパタイト（Ｌａ7.33ＢａＹＳｉ6Ｏ25.50）９９．０質量部を、Ｐｄメタル換算で１．０質量部の硝酸Ｐｄ溶液に添加し、湿式粉砕処理を施してＰｄ含有スラリーを得た。次いで乾燥及び５００℃で１時間焼成処理を施した。
【０１０２】
＜実施例１７＞
上記実施例１で得たアパタイト（Ｌａ7.33ＢａＹＳｉ6Ｏ25.50）９８．５質量部を、Ｐｄメタル換算で１．５質量部の硝酸Ｐｄ溶液に添加し、湿式粉砕処理を施してＰｄ含有スラリーを得た。次いで乾燥及び５００℃で１時間焼成処理を施した。
【０１０３】
＜実施例１８＞
上記実施例１で得たアパタイト（Ｌａ7.33ＢａＹＳｉ6Ｏ25.50）９８．０質量部を、Ｐｄメタル換算で２．０質量部の硝酸Ｐｄ溶液に添加し、湿式粉砕処理を施してＰｄ含有スラリーを得た。次いで乾燥及び５００℃で１時間焼成処理を施した。
【０１０４】
＜実施例１９＞
（下層）
ＣｅＯ2-ＺｒＯ2系複合酸化物５５．０質量部と、Ｌａ安定化アルミナ２８．７質量部と、炭酸バリウム換算で７．０質量部に相当する量の酢酸バリウムとを、Ｐｄメタル換算で１．３質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は６０ｇ／ｃｆｔ、ウォッシュコート量は１６０ｇ／Ｌであった。
【０１０５】
（上層）
次に、上記実施例１で得たアパタイト（Ｌａ7.33ＢａＹＳｉ6Ｏ25.50）９１．５質量部を、Ｐｄメタル換算で０．５質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は１０ｇ／ｃｆｔ、ウォッシュコート量は７０ｇ／Ｌであった。
【０１０６】
＜実施例２０＞
（下層）
ＣｅＯ2-ＺｒＯ2系複合酸化物５５．０質量部と、Ｌａ安定化アルミナ２８．９質量部と、炭酸バリウム換算で７．０質量部に相当する量の酢酸バリウムとを、Ｐｄメタル換算で１．１質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は５０ｇ／ｃｆｔ、ウォッシュコート量は１６０ｇ／Ｌであった。
【０１０７】
（上層）
次に、上記実施例１で得たアパタイト（Ｌａ7.33ＢａＹＳｉ6Ｏ25.50）９１．０質量部を、Ｐｄメタル換算で１．０質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は２０ｇ／ｃｆｔ、ウォッシュコート量は７０ｇ／Ｌであった。
【０１０８】
＜実施例２１＞
（下層）
ＣｅＯ2-ＺｒＯ2系複合酸化物５５．０質量部と、Ｌａ安定化アルミナ２９．１質量部と、炭酸バリウム換算で７．０質量部に相当する量の酢酸バリウムとを、Ｐｄメタル換算で０．９質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は４０ｇ／ｃｆｔ、ウォッシュコート量は１６０ｇ／Ｌであった。
【０１０９】
（上層）
次に、上記実施例１で得たアパタイト（Ｌａ7.33ＢａＹＳｉ6Ｏ25.50）９０．５質量部を、Ｐｄメタル換算で１．５質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は３０ｇ／ｃｆｔ、ウォッシュコート量は７０ｇ／Ｌであった。
【０１１０】
＜実施例２２＞
（下層）
ＣｅＯ2-ＺｒＯ2系複合酸化物５５．０質量部と、Ｌａ安定化アルミナ２９．３質量部と、炭酸バリウム換算で７．０質量部に相当する量の酢酸バリウムとを、Ｐｄメタル換算で０．７質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は３０ｇ／ｃｆｔ、ウォッシュコート量は１６０ｇ／Ｌであった。
【０１１１】
（上層）
次に、上記実施例１で得たアパタイト（Ｌａ7.33ＢａＹＳｉ6Ｏ25.50）９０．０質量部を、Ｐｄメタル換算で２．０質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は４０ｇ／ｃｆｔ、ウォッシュコート量は７０ｇ／Ｌであった。
【０１１２】
＜実施例２３＞
（下層）
ＣｅＯ2-ＺｒＯ2系複合酸化物４８．９質量部と、Ｌａ安定化アルミナ３５．８質量部と、炭酸バリウム換算で６．２質量部に相当する量の酢酸バリウムとを、Ｐｄメタル換算で１．１質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は５６ｇ／ｃｆｔ、ウォッシュコート量は１８０ｇ／Ｌであった。
【０１１３】
（上層）
次に、上記実施例１で得たアパタイト（Ｌａ7.33ＢａＹＳｉ6Ｏ25.50）９１．０質量部を、Ｐｄメタル換算で１．０質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は１４ｇ／ｃｆｔ、ウォッシュコート量は５０ｇ／Ｌであった。
【０１１４】
＜実施例２４＞
（下層）
ＣｅＯ2-ＺｒＯ2系複合酸化物６２．９質量部と、Ｌａ安定化アルミナ２０．０質量部と、炭酸バリウム換算で８．０質量部に相当する量の酢酸バリウムとを、Ｐｄメタル換算で１．１質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は４４ｇ／ｃｆｔ、ウォッシュコート量は１４０ｇ／Ｌであった。
【０１１５】
（上層）
次に、上記実施例１で得たアパタイト（Ｌａ7.33ＢａＹＳｉ6Ｏ25.50）９１．０質量部を、Ｐｄメタル換算で１．０質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は２６ｇ／ｃｆｔ、ウォッシュコート量は９０ｇ／Ｌであった。
【０１１６】
＜実施例２５＞
（下層）
ＣｅＯ2-ＺｒＯ2系複合酸化物７３．３質量部と、Ｌａ安定化アルミナ８．３質量部と、炭酸バリウム換算で９．３質量部に相当する量の酢酸バリウムとを、Ｐｄメタル換算で１．１質量部に相当する硝酸Ｐｄ溶液に添加し、湿式粉砕処理を施した後、無機系バインダーとしてアルミナゾルを８．０質量部添加し、Ｐｄ含有スラリーを得た。
得られたＰｄ含有スラリーを、Φ１０５．７ｍｍ×Ｌ１１４．３ｍｍ−４００セルのコージェライト製ハニカム基材に塗布し、次いで乾燥及び５００℃で１時間焼成処理を施した。
なお、下層におけるＰｄ塗布量は３９ｇ／ｃｆｔ、ウォッシュコート量は１２０ｇ／Ｌであった。
【０１１７】
（上層）
次に、上記実施例１で得たアパタイト（Ｌａ7.33ＢａＹＳｉ6Ｏ25.50）９１．０質量部を、Ｐｄメタル換算で１．０質量部に相当する硝酸Ｐｄ溶液に添加し、湿式粉砕処理を施した後、無機系バインダーとしてのアルミナゾルを８．０質量部添加し、Ｐｄ含有スラリーを得た。
得られたＰｄ含有スラリーを、上記の如く下層を塗布形成したコージェライト製ハニカム基材に塗布し、次いで、乾燥及び５００℃で１時間焼成処理を施した。
なお、上層におけるＰｄ塗布量は３１ｇ／ｃｆｔ、ウォッシュコート量は１１０ｇ／Ｌであった。
【０１１８】
＜対数微分空隙容積分布測定＞
対数微分空隙容積分布の測定は、水銀に加える圧力を変化させ、その際の細孔中に進入した水銀の量を測定することにより、細孔（空隙）分布を測定する方法である。
細孔内に水銀が侵入し得る条件は、圧力Ｐ、細孔直径Ｄ、水銀の接触角と表面張力をそれぞれθとσとすると、力の釣り合いからＰＤ＝−４σＣＯＳθで表すことができる。この際、接触角と表面張力を定数とすれば、圧力Ｐとそのとき水銀が侵入し得る細孔直径Ｄは反比例することになる。このため、圧力Ｐとそのときに侵入する液量Ｖを、圧力を変えて測定し、得られたＰ−Ｖ曲線の横軸Ｐを、そのままこの式から細孔直径に置き換え、細孔分布を求めることができる。
【０１１９】
測定装置としては、株式会社島津製作所製自動ポロシメータ「オートポアＩＶ９５２０」を用いて、下記条件・手順で測定を行った。
【０１２０】
（測定条件）
測定環境：２５℃
測定セル：試料室体積  ３ｃｍ３、圧入体積  ０．３９ｃｍ3 
測定範囲：０．００４８ＭＰａ  から  ２５５．１０６ＭＰａ  まで
測定点：１３１点（細孔径を対数で取ったときに等間隔になるように点を刻んだ）
圧入体積：２５％以上８０％以下になるように調節した。
【０１２１】
（低圧パラメーター）
排気圧力：５０μｍＨｇ
排気時間：５．０ｍｉｎ
水銀注入圧力：０．００３４ＭＰａ
平衡時間：１０ｓｅｃｓ
（高圧パラメーター）
平衡時間：１０ｓｅｃｓ
（水銀パラメーター）
前進接触角：１３０．０ｄｅｇｒｅｅｓ
後退接触角：１３０．０ｄｅｇｒｅｅｓ
表面張力：４８５．０ｍＮ／ｍ（４８５．０ｄｙｎｅｓ／ｃｍ）
水銀密度：１３．５３３５ｇ／ｍＬ
【０１２２】
（測定手順）
（１）触媒粉末約０．１５ｇ若しくはハニカム約０．５ｇを秤取し、測定を行った。
（２）低圧部で０．００４８ＭＰａから０．２０６８ＭＰａ以下の範囲で４６点測定。
（３）高圧部で０．２２４１ＭＰａから２５５．１０６０ＭＰａ以下の範囲で８５点測定。
（４）水銀注入圧力及び水銀注入量から、細孔径分布を算出する。
なお、上記（２）、（３）、（４）は、装置付属のソフトウエアにて、自動で行った。
【０１２３】
＜触媒性能評価方法＞
エージングは、上記の触媒を１０００℃に保持した電気炉にセットし、Ｃ3Ｈ6とＯ2が完全燃焼比となるように混合したガスを９０秒流通させた後、次に空気を１０秒流通させるように周期させながら２４時間実施した。
触媒の浄化性能は、ＣＯ、ＣＯ2、Ｃ3Ｈ6、Ｈ2、Ｏ2、ＮＯ、Ｈ2Ｏ及びＮ2バランスから成る完全燃焼比となるように混合したガスを、ＳＶ＝１００，０００ｈ-1となるように流通させて、１００〜５００℃における出口ガス成分をＣＯ／ＨＣ／ＮＯ分析計を用いて測定した。
【０１２４】
得られた温度−浄化率のデータから、ＣＯ／ＨＣ／ＮＯそれぞれの５０％浄化率に到達した温度（以下Ｔ５０）と、４００℃における浄化率（以下η４００）を求め、各サンプルの触媒性能を比較した。
また、実施例２と比較例２については、温度は３５０℃、Ａ／Ｆ＝１４．６で、ＳＶ＝６０，０００、１００，０００、１５０，０００、２００，０００、２５００，００ｈ-1の５水準でＣＯ、ＨＣ、ＮＯxの浄化率を測定した。
実施例３〜６、１９〜２２、比較例３〜７については、温度は３５０℃、Ａ／Ｆ＝１４．６、ＳＶ＝２５００００ｈ-1でＣＯ、ＨＣ、ＮＯxの浄化率を測定した。
実施例７，８、１２〜１４については、温度は４００℃、Ａ／Ｆ＝１４．６で、ＳＶ＝１００，０００でＣＯ、ＨＣ、ＮＯxの浄化率を測定した。
実施例９〜１１、２０、２３〜２５については、温度は４００℃、Ａ／Ｆ＝１４．６で、ＳＶ＝１００，０００、１５０，０００、２００，０００、２５００，００ｈ-1の４水準でＣＯ、ＨＣ、ＮＯxの浄化率を測定した。
【０１２５】
＜ＣＯ吸着法によるＰｄ分散度評価＞
エージングは、上記の触媒を１０００℃に保持した電気炉にセットし、Ｃ3Ｈ6とＯ2が完全燃焼比となるように混合したガスを８０秒流通させた後、次に空気を２０秒流通させるように周期させながら２５時間実施した。そして、エージング後の触媒粉末のＣＯ吸着量及びＰｄ担持量から、Ｐｄ分散度を見積もった。
【０１２６】
＜結果及び考察＞
図１は、実施例１で作製したアパタイトのＴＥＭ写真を示し、図２は比較例１で準備したγ―Ａｌ2Ｏ3のＳＥＭ写真を示し、図３は、水銀圧入ポロシメータ（「Ｈｇポロシメータ」と略す場合もある。）により測定したこれらの対数微分空隙容積分布（細孔分布）を示した図である。
【０１２７】
図１を見ると、実施例１のアパタイトは、立体網目の構造をとっており、１００ｎｍ〜１０００ｎｍ程度の細孔を持つことが分かった。これに対し、比較例１のγ-Ａｌ2Ｏ3（図２）は、このようなマクロな細孔や立体網目の構造をとっていないことが分かった。
また、図３のＨｇポロシメータの測定結果を見ると、実施例１のアパタイトは空隙容積径１００ｎｍ〜１０００ｎｍの範囲にピークトップを有するという特徴を有するのに対し、比較例１のγ-Ａｌ2Ｏ3はかかる範囲にピークトップを有しないことが分かった。
また、実施例１のアパタイトにおいて、空隙容積径１００ｎｍ〜１０００ｎｍの範囲に存在するピークトップは、微分細孔容積が少なくとも０．０５ｍｌ／ｇ以上であった。
【０１２８】
次に、図４及び図５は、実施例７及び実施例１１で作製した触媒構造体のＨｇポロシメータにより測定した対数微分空隙容積分布（細孔分布）を示した図である。
なお、図４において、空隙容積径１００ｎｍ〜１０００ｎｍの範囲に存在するピークトップは、バックグラウンドＢからの高さＬが０．０２３ｍｌ／ｇであり、図５のピークトップの当該高さＬは０．０２０ｍｌ／ｇであった。
【０１２９】
表１には、実施例・比較例における対数微分空隙容積分布（細孔分布）の結果とガス浄化性能の評価結果を示し、表２には、実施例２と比較例２のＳＶを変えたときの浄化率（η350(%)）のデータを示した。
この際、ガス浄化性能の評価は、ＨＣの浄化率が９７％以上の場合を「Ａ：very good」、９０％以上９７％未満の場合を「Ｂ（good）」、９０％未満の場合を「Ｃ（poor）」と評価して表１に示した。（ただし、ＳＶが異なる測定の場合は、ＳＶが一番低いデータを採用した。）
【０１３０】
【表１】
0005873731.tif 000002
【０１３１】
【表２】
0005873731.tif 000003
【０１３２】
表１の結果を見ると、各実施例で得た触媒構造体はいずれも、水銀圧入ポロシメータにより測定される対数微分空隙容積分布において、空隙容積径１００ｎｍ〜１０００ｎｍの範囲にピークトップを有するのに対し、各比較例で得た触媒構造体はいずれも、空隙容積径１００ｎｍ〜１０００ｎｍの範囲にピークトップが無いことが確認された。
そして、当該範囲にピークトップを有する実施例の触媒構造体は、当該範囲にピークトップを有さない比較例の触媒構造体に比べて、浄化性能が高いことが確認された。
また、表２の結果を見ると、高ＳＶでの浄化率の低下は、アパタイト触媒層を有する実施例２の方が、アルミナで構成される比較例２より小さく、触媒深層部へのガス拡散が良いことが分かった。
【０１３３】
よって、上記実施例の結果とこれまでの試験結果を考慮すると、空隙容積径１００ｎｍ〜１０００ｎｍにピークトップを有するように触媒構造体を形成することにより、ガス流量が多い条件下においても、触媒層の深層部へのガス拡散性を維持することができ、浄化率を高めることができることが分かった。
この際、空隙容積径１００ｎｍ〜１０００ｎｍに有するピークトップは、その微分細孔容積が０．０１ｍｌ／ｇ以上であるのが好ましく、中でも０．０５ｍｌ／ｇ以上或いは５ｍｌ／ｇ以下、その中でも好ましく０．１０ｍｌ／ｇ以上或いは２ｍｌ／ｇ以下であるのが好ましいものと考えることができる。
また、空隙容積径１００ｎｍ〜１０００ｎｍの範囲にピークトップを有する特徴を備えたアパタイトを用いて形成することで、上記のような触媒構造体を形成できることも分かった。
【０１３４】
【表３】
0005873731.tif 000004
【０１３５】
表３には、実施例３〜６と比較例３〜７の高ＳＶでの浄化率（η350(%)）のデータを示した。
この表３の結果を見ると、アパタイト触媒層を上層として備えた触媒構造体（実施例３〜６）の方が、比較例３〜７の触媒構造体よりも、コート層すなわち上層及び下層の厚みを大きくしても浄化率を高く維持できることが分かった。
このように、アパタイトのような１００ｎｍ〜１０００ｎｍ程度のマクロの細孔を有する材料を上層に用いることで、高ＳＶでも下層までガス拡散が起こり、浄化率を高く保つことができることが分かった。
【０１３６】
【表４】
0005873731.tif 000005
【０１３７】
表４には、下層にアパタイトとＯＳＣ材を共存させない場合（実施例７）と、共存させた場合（実施例８）の模擬排ガス浄化性能評価結果を示した。
この結果、アパタイトが含まれる同一層、すなわちアパタイト触媒層はＯＳＣ材を含まない方が好ましいことが分かった。
【０１３８】
【表５】
0005873731.tif 000006
【０１３９】
表５には、上層におけるアパタイトとＡｌ2Ｏ3の混合比を変えた場合（実施例９〜１１）の模擬排ガス浄化性能（η400(%)）の評価結果を示した。
この結果、上層にＡｌ2Ｏ3が入ると、浄化率が低下しており、その量を増やすほど浄化率の低下が顕著になることが分かった。そして、この傾向は、ＳＶが高いほど強いことが分かった。この理由は、三次元的に立体網目構造を有するアパタイトに対してＡｌ2Ｏ3を入れることで、アパタイトのガス拡散性が阻害されるものと考えることができる。
かかる観点から、同一層に含有されるアルミナの含有量に対するアパタイトの含有量の比率は１以上、特に３以上或いは３０以下、中でも６以上或いは２０以下であるのが好ましいと考えることができる。
【０１４０】
【表６】
0005873731.tif 000007
【０１４１】
表６には、アパタイト触媒に対してＢａの添加量を変えた場合（実施例１２〜１４）の模擬排ガス浄化性能評価結果を示した。
この結果、Ｂａを添加すると、η４００が向上することが分かった。ただし、Ｂａ/アパタイト比が１／５ほどの量のＢａを添加すると、Ｔ５０に特に顕著な低下が見られた。
従来から、Ｐｄ触媒に対しＢａを添加すると、Ｐｄのシンタリングを抑えられるとの報告があるが、Ｐｄ／アパタイト触媒も例外ではなく、Ｂａを添加すると性能向上が認められた。ただし、Ｂａ添加量が多すぎると、逆効果である場合があるので注意が必要である。
【０１４２】
【表７】
0005873731.tif 000008
【０１４３】
表７には、エージング後のアパタイト触媒（実施例１５〜１８）のＰｄ分散度を示した。なお、表７におけるＰｄ濃度（ｗｔ％）は、アパタイト触媒層に含まれるＰｄ含有量の割合（ｗｔ％）を示すものである。
Ｐｄ濃度が１．５wt％までは高いが、それ以上になると分散度が低下していることが分かった。
【０１４４】
【表８】
0005873731.tif 000009
【０１４５】
表８には、実施例１９〜２２の浄化率（η350(%)）のデータを示した。表８におけるＰｄ濃度（ｗｔ％）も、アパタイト触媒層に含まれるＰｄ含有量の割合（ｗｔ％）を示すものである。
この結果、こちらも、Ｐｄ濃度が１．５wt％までは高いが、それ以上になると低下することが確認された。おそらく、アパタイトは比表面積が小さく、高濃度だとシンタリングが進みやすくなるものと思われる。アパタイトに対してＰｄ濃度は１．５wt％以下にした方がよいことが分かった。
【０１４６】
表７及び表８の結果を考慮すると、触媒活性成分の分散性及びシンタリング抑制の観点から、触媒構造体に含まれる触媒活性成分の含有量は、触媒構造体に含まれるアパタイトの量１００質量部に対して０．０１〜１．５質量部、中でも０．０５質量部以上或いは１．５質量部以下、その中でも０．１質量部以上或いは１．０質量部以下であるのが好ましい、と考えることができる。
【０１４７】
【表９】
0005873731.tif 000010
【０１４８】
表９には、上層の貴金属濃度を一定にし、コート量を増やしたサンプル（実施例２０、２３〜２５）の模擬排ガス浄化性能（η400(%)）の評価結果を示した。
実施例２０、２３と比較して、コート量の厚い実施例２４、２５は、高ＳＶでの性能が落ちていることが分かった。アパタイトは、３次元の立体網目構造を有し、ガス拡散が良いのが特徴であるが、コート量が厚いと、その特徴が生かせず、性能が低下するものと思われる。このことから、上層のコート量は８０ｇ／Ｌ以下、中でも７０ｇ／Ｌ以下であるのが好ましいと考えることができる。
【図１】
0005873731.tif 000011
【図２】
0005873731.tif 000012
【図３】
0005873731.tif 000013
【図４】
0005873731.tif 000014
【図５】
0005873731.tif 000015